ГЛАЗУРЬ
GLASE

Изобретение относится к области технологии силикатов и касается составов фриттованных глазурей, которые могут быть использованы в производстве изделий бытовой керамики.
2
2
3
2
3
2
2
2
Известна глазурь, включающая, мас.%: SiO 33,00-55,0; AlO 2,0-8,0; BO 14,0-27,0; KO 0-22,0; TiO 0-6,0; ZrO 0-4,0; F' 0,75-4,0; СаО 0-2,0 [1].
Задача изобретения состоит в повышении водостойкости глазури.
2
2
3
2
3
2
2
2
2
2
3
2
3
2
2
2
Технический результат достигается тем, что глазурь, содержащая SiO, AlO, ВО KO, ZrO, СаО, дополнительно включает SnO, компоненты находятся при следующем соотношении, мас.%: SiO 74,0-76,0; AlO 8,0-10,0; BO 4,0-5,0; KO 1,0-2,0; ZrO 2,0-2,5; СаО 2,5-3,5; SnO 4,0-5,0.
В таблице приведены составы глазури.
Компоненты
Состав, мас.%:
1
2
3
SiO<sub>2</sub>
76,5
75,5
74,0
Al<sub>2</sub>O<sub>3</sub>,
8,0
9,0
10,0
B<sub>2</sub>O<sub>3</sub>
4,0
4,5
5,0
K<sub>2</sub>O
2,0
1,5
1,0
ZrO<sub>2</sub>
2,0
2,0
2,5
СаО
2,5
3,0
3,5
SnO<sub>2</sub>
5,0
4,5
4,0
Водостойкость, гидролитический класс
II
II
II
Варку фритты глазури проводят при температуре 1500-1530°С. Расплав гранулируют в воду. Фритту размалывают до остатка не более 0,2% мокрым способом до полного прохождения через сетку №0056 и подготавливают суспензию с влажностью 45-47%. Суспензию наносят на керамические изделия и при температуре 1100-1150°С проводят обжиг.
Источник информации
1. ЕР 0025187 А, С03С 8/06, 1981.